(57)【要約】【課題】  非石油系原料であり、生分解性を有するポリ乳酸系樹脂を繊維の構成成分に用いることで環境負荷が少なく、かつ、高強度で耐摩耗性と耐久性に優れ、カーマットやカーペット用として好適な嵩高性を有する芯鞘複合繊維とその製造方法を提供する。【解決手段】  単フィラメントの断面が、芯部分はポリ乳酸系樹脂を主成分とし、鞘部分はポリアミドからなる芯鞘構造を有するマルチフィラメントであって、各単フィラメントがランダム方向に屈曲、あるいは互いに絡み合い、ループやタルミを有し、かつマルチフィラメントの捲縮率が５〜２５％である嵩高性を有する芯鞘複合繊維。【選択図】        なし【特許請求の範囲】
【請求項１】
単フィラメントの断面が、芯部分はポリ乳酸系樹脂を主成分とし、鞘部分はポリアミドからなる芯鞘構造を有するマルチフィラメントであって、各単フィラメントがランダム方向に屈曲、あるいは互いに絡み合い、ループやタルミを有し、かつマルチフィラメントの捲縮率が５〜２５％であることを特徴とする嵩高性を有する芯鞘複合繊維。
【請求項２】
ポリアミドがナイロン６である請求項１記載の嵩高性を有する芯鞘複合繊維。
【請求項３】
単フィラメントの断面が、芯部分はポリ乳酸系樹脂を主成分とし、鞘部分はポリアミドからなる芯鞘構造を有する未延伸マルチフィラメントを２．５〜５．０倍に延伸した後、加熱流体噴射ノズルへ供給し、引き続いて、放射状に配列した羽根板によって取り囲まれた圧縮室に温度１３０〜２８０℃の加熱流体とともにオーバーフィードの状態で押し込み、各単フィラメントをランダム方向に屈曲、あるいは互いに絡み合わせ、各単フィラメントにループやタルミを形成し、捲縮を付与した後、通気性を有する衝突壁に衝突させ、冷却して捲き取ることを特徴とする嵩高性を有する芯鞘複合繊維の製造方法。
【請求項４】
ポリアミドがナイロン６である請求項３記載の嵩高性を有する芯鞘複合繊維の製造方法。
【発明の詳細な説明】
【技術分野】
【０００１】
本発明は、繊維の構成成分にポリ乳酸系樹脂を用いた、カーマットやカーペット用として好適な嵩高性を有する芯鞘複合繊維とその製造方法に関するものである。
【背景技術】
【０００２】
従来より、ポリエステル繊維、ポリアミド繊維、ポリオレフィン繊維等の合成繊維を、加熱流体を用いて嵩高加工し、捲縮を付与した嵩高性合成繊維は、カーマットやカーペット分野で幅広く利用され、様々な技術が開発されてきた。例えば、特許文献１には、ポリアミド、ポリプロピレン、ポリエステル等の熱可塑性合成繊維の交絡嵩高糸が、特許文献２には、ポリアミド、ポリエステル等の熱可塑性合成繊維のマルチローバル捲縮糸が記載されており、また、特許文献３には、ポリアミド、ポリプロピレン、ポリエステル等の熱可塑性合成繊維の顕在捲縮糸の製造方法が、特許文献４には、合成繊維のベロア調捲縮加工糸の製造方法が記載されている。
【０００３】
しかしながら、これらのポリエステル繊維、ポリアミド繊維、ポリオレフィン繊維等の合成繊維は自然環境下でほとんど分解せず、また石油資源から製造するため環境負荷、ゴミ問題の観点から環境対応材料への代替えが求められている。
【０００４】
このため、特許文献５では、自然環境下で微生物等の作用によって水や二酸化炭素へ分解される生分解性繊維としてポリ乳酸繊維が、特許文献６では、生分解性の短繊維が提案されている。また、特許文献７では、ポリ乳酸を主成分とする嵩高捲縮糸が提案されている。
【０００５】
これらの繊維を使用すれば、使用後の廃棄処理においても環境性に優れた製品を提供することができる。
【特許文献１】特開昭６２−１７７２５１号公報
【特許文献２】特開平９−３１０２４０号公報
【特許文献３】特開昭５８−１０９６４０号公報
【特許文献４】特開昭６３−１８２４３２号公報
【特許文献５】特開平１１−２９３５１７号公報
【特許文献６】特開平１１−２９３５１８号公報
【特許文献７】特開２００２−１０５７５２号広報
【発明の開示】
【発明が解決しようとする課題】
【０００６】
しかしながら、カーマットやカーペット等の用途では耐摩耗性や耐久性が必要となるため、ポリ乳酸繊維１００％使いでは繊維の脱落や車中での脆化等の問題が発生し、実用上問題があった。
【０００７】
本発明は、上記のような現状に鑑み、非石油系原料であり、生分解性を有するポリ乳酸系樹脂を繊維の構成成分に用いることで環境負荷が少なく、かつ、高強度で耐摩耗性と耐久性に優れ、カーマットやカーペット用として好適な嵩高性を有する芯鞘複合繊維とその製造方法を提供することを技術的な課題とするものである。
【課題を解決するための手段】
【０００８】
本発明者らは、上記の課題を解決するために鋭意検討した結果、本発明に到達した。
【０００９】
すなわち、本発明は、次の構成を有するものである。
（１）単フィラメントの断面が、芯部分はポリ乳酸系樹脂を主成分とし、鞘部分はポリアミドからなる芯鞘構造を有するマルチフィラメントであって、各単フィラメントがランダム方向に屈曲、あるいは互いに絡み合い、ループやタルミを有し、かつマルチフィラメントの捲縮率が５〜２５％であることを特徴とする嵩高性を有する芯鞘複合繊維。
（２）ポリアミドがナイロン６である上記（１）記載の嵩高性を有する芯鞘複合繊維。
（３）単フィラメントの断面が、芯部分はポリ乳酸系樹脂を主成分とし、鞘部分はポリアミドからなる芯鞘構造を有する未延伸マルチフィラメントを２．５〜５．０倍に延伸した後、加熱流体噴射ノズルへ供給し、引き続いて、放射状に配列した羽根板によって取り囲まれた圧縮室に温度１３０〜２８０℃の加熱流体とともにオーバーフィードの状態で押し込み、各単フィラメントをランダム方向に屈曲、あるいは互いに絡み合わせ、各単フィラメントにループやタルミを形成し、捲縮を付与した後、通気性を有する衝突壁に衝突させ、冷却して捲き取ることを特徴とする嵩高性を有する芯鞘複合繊維の製造方法。
（４）ポリアミドがナイロン６である上記（３）記載の嵩高性を有する芯鞘複合繊維の製造方法。
【発明の効果】
【００１０】
本発明の嵩高性を有する芯鞘複合繊維は、単フィラメントの芯部分が植物由来のポリ乳酸で構成されているので環境負荷が少なく、また、単フィラメントの鞘部分がポリアミドで構成されているので高強度で耐摩耗性と耐久性に優れ、カーマットやカーペット用として好適な繊維であり、この繊維を用いれば、使用上の物性等においても現状使用されているものと遜色のないカーペットを作製することが可能となる。
【００１１】
また、本発明の嵩高性を有する芯鞘複合繊維の製造方法によれば、上記の利点を有する芯鞘複合繊維を安定して容易に製造することが可能となる。
【発明を実施するための最良の形態】
【００１２】
以下、本発明について詳細に説明する。
【００１３】
本発明の嵩高性を有する芯鞘複合繊維（以下、単に芯鞘複合繊維と称することがある。）は、単フィラメントの断面が、芯部分はポリ乳酸系樹脂を主成分とし、鞘部分はポリアミドからなる芯鞘構造を有するマルチフィラメントである。
【００１４】
本発明において、単フィラメント断面の芯部分を形成するポリ乳酸系樹脂とは、ポリ乳酸、ポリ乳酸を主体とする共重合物又はそれらの混合物をいう。
【００１５】
本発明で用いるポリ乳酸とは、モノマーの乳酸を重合することによって得られる高分子化合物である。乳酸にはＬ体とＤ体の光学異性体があり、Ｄ体のみ、Ｌ体のみ、あるいはＤ体とＬ体が各々５０モル％で形成されたステレオコンプレックス等がある。Ｌ体を主体とする場合、融点の低下を防ぐためＬ体の比率が９４モル％以上のものが好ましい。Ｌ体の比率が９４モル％より小さいと低融点のポリマーとなり、繊維としては好ましくない場合がある。また、本発明で用いるポリ乳酸の数平均分子量（Ｍｎ）は、繊維としての必要強力を出すために７万以上が好ましい。
【００１６】
本発明において、ポリ乳酸は、Ｄ体及びＬ体を含めて乳酸１００％からなるホモポリマーに限定されず、繊維としての性能と環境負荷性を損なわない範囲での、他の脂肪族ポリエステルの原料であるモノマー類との共重合体も含まれ、また繊維としての性能を損なわない範囲で、乳酸ホモポリマーと他の脂肪族ポリエステル類又はその他の重合体とのブレンド物も含まれる。
【００１７】
生分解性脂肪族ポリエステルとしては、ポリエチレンアジペート、ポリエチレンスベレート、ポリエチレンアゼレート、ポリエチレンセバケート、ポリエチレンデカメチレート、ポリエチレンサクシネート、ポリブチレンサクシネート、ポリテトラメチレンサクシネート、ポリテトラメチレンアジペート、ポリテトラメチレンセバケート、ポリヘキサメチレンセバケート等の合成脂肪族ポリエステル、ポリ−ε−カプロラクトンやポリ−β−プロピオラクトンのようなポリ−ω−ヒドロキシアルカノエートからなる合成脂肪族ポリエステル、ポリグリコール酸、ポリ乳酸、ポリリンゴ酸のようなポリ−α−オキシ酸等が挙げられる。また、共重合又はブレンドする他の成分としては、溶融紡糸可能なポリマーとして、芳香族ポリエステル系、ポリアミド系、ポリオレフィン系ポリマー等が挙げられる。
【００１８】
さらに、各種の添加剤、紫外線吸収剤、制電剤、顔料、酸化チタン、二酸化珪素等を添加したものでもよい。
【００１９】
次に、本発明において、単フィラメント断面の鞘部分を形成するポリアミドとしては、公知のものを任意に使用することができる。例えば、ナイロン６，ナイロン６６，これらを構成する単量体を使用して得られる共重合体，又はこれらの混合物を使用することができるが、ナイロン６を使用するのが好ましい。これは、ナイロン６の融点が、ポリ乳酸の融点と最も近く、かつナイロン６が熱的安定性に優れているからである。なお、使用するポリアミドは、その相対粘度（９６％硫酸を溶媒とし、濃度１ｇ／ｄｌ、温度２５℃で測定）が２．０〜４．０の範囲のものが好ましい。
【００２０】
本発明において、単フィラメントにおける芯成分（ポリ乳酸系樹脂）と鞘部分（ポリアミド）との芯鞘比率は、環境負荷低減を図るために断面積比率で９０／１０〜５０／５０が好ましい。鞘成分が５０％を超えると石油由来部分が半分以上となり、素材としての価値が低くなる。また、鞘成分が１０％未満になると耐摩耗性等の物性が悪くなり、カーマットやカーペット用の嵩高捲縮糸として不向きなものとなる。
【００２１】
また、本発明の芯鞘複合繊維は、嵩高性を有するものである。嵩高性は、各単フィラメントがランダム方向に屈曲、あるいは２本以上の単フィラメントが互いに絡み合い、ループやタルミを有する構造を有することにより発現される。
【００２２】
嵩高性の度合いは捲縮率によって表すことができるが、本発明の芯鞘複合繊維の捲縮率は５〜２５％、特に１０〜２２％であることが好ましい。捲縮率が５％未満になると、カーペットへ適用した時、十分な嵩高性を発揮することができない。また、捲縮率が２５％を超えると、カーペットにした場合、品位が悪く、商品としての価値が低下する。なお、本発明でいう捲縮率とは、顕在捲縮と潜在捲縮の和であり、次式により算出するものである。
捲縮率（％）＝〔（Ａ−Ｂ）／Ａ〕×１００  
Ａ：繊維を沸水中で３０分間処理した後、繊度（ｄｔｅｘ）／１１．１ｇの荷重を吊るした時の試料長
Ｂ：繊維を沸水中で３０分間処理した後、繊度（ｄｔｅｘ）×１．８２ｍｇの荷重を吊るした時の試料長
【００２３】
本発明の芯鞘複合繊維は、繊度、フィラメント数は特に限定されるものではないが、カーマットやカーペット用としては、繊度は５００〜２５００ｄｔｅｘ、フィラメント数は２０〜１５０本が好ましい。また、単フィラメントの断面は、丸断面、Ｙ型やＴ型等の異型断面、中空部を有する断面形状等のいずれでもよい。
【００２４】
次に、本発明の芯鞘複合繊維の製造方法について説明する。
【００２５】
まず、それぞれ芯部用と鞘部用のエクストルーダーで、芯部用についてはポリ乳酸系樹脂の融点より４０℃以上高く、２８０℃より低い紡糸温度で、鞘部用は、ポリアミドが例えばナイロン６の場合は２４０〜２８０℃の紡糸温度で混練・溶融し、一定孔径のノズルから押し出して芯鞘複合紡糸を行う。芯部の紡糸温度が（ポリ乳酸樹脂の融点＋４０）℃未満になると、ポリマー内に未溶融物が発生して糸切れが起こり、製糸性に問題が生じることがある。また、紡糸温度が２８０℃を超えると、ポリマーの熱分解や熱劣化などによって芯部のポリ乳酸系樹脂の溶融ポリマー粘度が低下し、繊維の品質が低下することがある。
【００２６】
紡糸された繊維は冷風で冷却固化されるが、冷風の温度は特に限定されるものではない。このとき、紡糸油剤を公知のローラ法又はスリットノズル法で付与する。ここでいう紡糸油剤とは、繊維に平滑性や帯電防止性を付与するものであり、鉱物油、有機酸、エーテル類等を含む公知のものが挙げられる。紡糸油剤の付与量は特に限定されものではないが、繊維質量に対し０．５〜１．０質量％とすることが好ましい。
【００２７】
次に、繊維はワインダーに捲き取られ、未延伸マルチフィラメントを得る。捲取速度は、５００〜１５００ｍ／分の範囲が好ましい。
このとき、未延伸マルチフィラメントの配向度は、最大延伸倍率（１１０℃）が２．５〜５．０となる程度が好ましく、さらに好ましくは３．０〜４．５である。なお、本発明でいう最大延伸倍率（１１０℃）とは、直径１０ｍｍの加熱ローラ（温度１１０℃）と直径１０ｍｍの延伸ローラ（常温）の２個のローラ間で、未延伸マルチフィラメントを速度５０ｍ／分で延伸したとき、マルチフィラメントが切断するときの倍率をいう。
【００２８】
未延伸マルチフィラメントの最大延伸倍率が５．０を超える場合、ポリ乳酸の配向度が低く、強度が弱いため、わずかな張力変動で糸切れが発生することがある。一方、最大延伸倍率（１１０℃）が２．５より小さい場合、次工程で糸切れが発生しやすくなることがある。
【００２９】
次に、得られた未延伸マルチフィラメントに、下記の条件で延伸処理を実施する。まず、未延伸マルチフィラメントを予熱ローラに供給し、続いて予熱ローラと加熱ローラとの間で２．５〜５．０倍に延伸する。このとき、予熱ローラの温度は７０〜（芯部のポリ乳酸系樹脂の融点−２０）℃、さらには７５〜（芯部のポリ乳酸系樹脂の融点−２０）℃が好ましい。予熱ローラ温度が７０℃より低いとフィラメント切れが発生することがあり、（芯部のポリ乳酸系樹脂の融点−２０）℃を超えるとローラ上での糸揺れが激しくなり、操業上の問題が発生することがある。また、加熱ローラの温度は９０℃〜芯部のポリ乳酸系樹脂の融点、さらには１００℃〜芯部のポリ乳酸系樹脂の融点が好ましい。加熱ローラ温度がこの範囲から外れると、フィラメント切れが発生することがある。
【００３０】
引き続き、延伸されたマルチフィラメントを、嵩高加工処理機の加熱流体噴射処理ノズルへ供給し、続いて、放射状に配列した羽根板によって取り囲まれた圧縮室に加熱流体とともにオーバーフィードの状態で押し込み、各単フィラメントをランダム方向に屈曲、あるいは互いに絡み合わせ、各単フィラメントにループやタルミを形成し、マルチフィラメントに捲縮を付与した後、通気性を有する衝突壁に衝突させ、冷却して目的とする芯鞘複合繊維を捲き取る。
【００３１】
ここでいう加熱流体とは、高温に加熱された圧縮空気をいい、加熱流体の温度は１３０〜２８０℃、好ましくは１４０〜２７０℃とする。加熱流体の温度が２８０℃を超えると、フィラメント切れや融着が発生する。また、１３０℃より低いと、繊維に十分な捲縮を付与することができない。加熱流体の圧力は加熱流体の温度によって決定されるが、加熱流体の温度が１３０〜２８０℃の場合、０．５〜０．８ＭＰａとすることが好ましい。
【００３２】
また、前記したように、加熱流体処理の際、マルチフィラメントを圧縮室に加熱流体とともにオーバーフィードの状態で押し込むために、マルチフィラメントは、オーバーフィード状態で加熱流体噴射処理ノズルに供給される。そのオーバーフィード率は、得ようとする繊維の捲縮率や加熱流体の温度、加熱流体の圧力によって決定されるが、本発明においては、オーバーフィード率を１５〜３５％、さらには２０〜３０％とすることが好ましい。オーバーフィード率が３５％を超えると、マルチフィラメントが冷却ドラム上に巻き付き、操業上問題を生じることがある。また、オーバーフィード率が１５％より低いと、十分な捲縮率が得られないばかりか、糸切れを発生することがある。
【実施例】
【００３３】
次に、本発明を実施例によって具体的に説明する。なお、実施例における芯鞘複合繊維とカーペットの性能評価は、次の方法で行った。
（１）耐摩耗性
ＪＩＳ  Ｌ−１０２３に準じて行った。すなわち、試料片を回転摩耗（摩耗回数５０００回）する前後の質量（ｍｇ）を測定し、その減少率（％）を算出して次の３段階で評価した。
○：減少率が０．３％未満のもの
△：減少率が０．３〜０．５％のもの
×：減少率が０．５％を超えるもの
【００３４】
（２）耐久性
試料（繊維）を、温度６０℃、湿度９０％中の恒温湿機内で１０日間放置した後の引張強度を測定し、次式により強度保持率（％）を求め、下記のように評価した。
強度保持率（％）＝（１０日後の引張強度／初期引張強度）×１００
◎：強度保持率が９０％以上
○：強度保持率が６０〜９０％未満
△：強度保持率が４０〜６０％未満
×：強度保持率が４０未満
（３）圧縮率、圧縮弾性率
ＪＩＳＬ−１０２２に準じて評価した。
（４）相対粘度
フェノールと四塩化エタンの等質量混合物を溶媒として、濃度０．５ｇ／ｄｌ、温度２０℃で測定した。（ウベローデ型粘度管使用）
【００３５】
（実施例１）
数平均分子量（Ｍｎ）が９７０００、相対粘度２．０７、Ｌ体％の比率９８．８モル％のポリ乳酸チップを、水分率０．０１質量％に調整した後、エクストルーダー型溶融押出機に供給し、紡糸温度２３５℃で溶融し、スリット巾０．２５ｍｍ、１辺の長さ０．６ｍｍのＹ字型断面形状の紡糸孔を１５個有する芯鞘型紡糸口金より吐出量３７．４ｇ／分で芯側に吐出し、鞘側はナイロン６チップをエクストルーダー型溶融押出機に供給し、紡糸温度２５０℃で溶融し、吐出量３７．４ｇ／分で吐出した芯鞘型繊維を、冷却装置より冷却風を吹き付けて冷却、固化させ、オイリングローラで油剤を付与した後、速度９００ｍ／分で巻き取り、１６００ｄｔｅｘ／１５ｆのＹ字型断面形状の芯鞘複合未延伸マルチフィラメントを得た。この未延伸マルチフィラメントの最大延伸倍率（１１０℃）は、３．７８であった。
【００３６】
この未延伸マルチフィラメントを４本引き揃え、温度９０℃の予熱ローラと温度１１０℃の加熱ローラ間で、速度１２００ｍ／分で３．７倍に延伸した後、加熱流体噴射処理ノズルに供給し、温度１９０℃、圧力０．６５Ｍｐａの加熱流体とともに放射状に配列した１８枚の羽根板によって取り囲まれた圧縮室にオーバーフィード率２４％で押し込んだ。
【００３７】
引き続きこのマルチフィラメントを連接する冷却ドラム上の通気性を有する衝突壁に衝突させて冷却した後、ワインダーに巻き取り、芯部分がポリ乳酸樹脂、鞘部分がナイロン６の芯鞘複合繊維（１１００ｄｔｅｘ／６０ｆ）を得た。この時の芯鞘比率は断面積比率で１：１であった。また、得られた繊維の強度は、２．０ｃＮ／ｄｔｅｘであった。
【００３８】
次いで、得られた１１００ｄｔｅｘ／６０ｆの芯鞘複合繊維２本を、フォルクマン社製ダイレクトケブラー撚糸機を用いて、上撚２００Ｔ／Ｍ、下撚２００Ｔ／Ｍの諸撚糸とし、スペルバ社製スチームセット機で撚り止めを１２０℃×１分間の条件で行った。得られた諸撚加工糸をチーズ染色機を用いて酸性染料で染色し、得られた染色糸をタフティング機を用いて、スパンボンド基布に１／８ゲージ、パイル長１０ｍｍ、パイル目付１２００ｇ／ｍ２の規格でタフトした後、裏面にゴム張り仕上げを行って、カットパイルカーペットを得た。
【００３９】
（比較例１）
数平均分子量（Ｍｎ）が９７０００、相対粘度２．０７、Ｌ体％の比率９８．８モル％のポリ乳酸チップを、水分率０．０１質量％に調整した後、エクストルーダー型溶融押出機に供給し、紡糸温度２３５℃で溶融し、スリット巾０．２５ｍｍ、１辺の長さ０．６ｍｍのＹ字型断面形状の紡糸孔を１５個有する紡糸口金より吐出量７４．８ｇ／分で吐出した。冷却装置より冷却風を吹き付けて繊維を冷却、固化させ、オイリングローラで油剤を付与した後、速度９００ｍ／分で巻き取り、１６００ｄｔｅｘ／１５ｆのＹ字型断面形状の生分解性未延伸マルチフィラメントを得た。この未延伸マルチフィラメントの最大延伸倍率（１１０℃）は、３．９２であった。
【００４０】
この未延伸マルチフィラメントを４本引き揃え、温度９０℃の予熱ローラと温度９０℃の加熱ローラ間で、速度１２００ｍ／分で３．７倍に延伸した後、加熱流体噴射処理ノズルに供給し、温度１４５℃、圧力０．６５Ｍｐａの加熱流体とともに放射状に配列した１８枚の羽根板によって取り囲まれた圧縮室にオーバーフィード率２４％で押し込んだ
引き続き、このマルチフィラメントを連接する冷却ドラム上の通気性を有する衝突壁に衝突させて冷却した後、ワインダーに巻き取り、ポリ乳酸１００％繊維（１１００ｄｔｅｘ／６０ｆ）を得た。得られた繊維の強度は、１．８ｃＮ／ｄｔｅｘであった。
【００４１】
次いで、撚り止め条件を１１０℃×１分間に、染料を分散染料に変更した以外は実施例１と同様にして加工を行い、比較用カットパイルカーペットを得た。
【００４２】
（比較例２）
ナイロン６チップをエクストルーダー型溶融押出機に供給し、紡糸温度２６０℃で溶融し、スリット巾０．２５ｍｍ、１辺の長さ０．６ｍｍのＹ字型断面形状の紡糸孔を１５個有する紡糸口金より吐出量７４．８ｇ／分で吐出した。冷却装置より冷却風を吹き付けて繊維を冷却、固化させ、オイリングローラで油剤を付与した後、速度９００ｍ／分で巻き取り、１６００ｄｔｅｘ／１５ｆのＹ字型断面形状のナイロン６未延伸マルチフィラメントを得た。この未延伸マルチフィラメントの最大延伸倍率（１１０℃）は、３．９５であった。
【００４３】
この未延伸マルチフィラメントを４本引き揃え、温度９０℃の予熱ローラと温度１３０℃の加熱ローラ間で、速度１２００ｍ／分で３．７倍に延伸した後、加熱流体噴射処理ノズルに供給し、温度２３５℃、圧力０．６５Ｍｐａの加熱流体とともに放射状に配列した１８枚の羽根板によって取り囲まれた圧縮室にオーバーフィード率２４％で押し込んだ。引き続き、このマルチフィラメントを連接する冷却ドラム上の通気性を有する衝突壁に衝突させて冷却した後、ワインダーに巻き取り、ナイロン６１００％繊維（１１００ｄｔｅｘ／６０ｆ）を得た。得られた繊維の強度は、２．４ｃＮ／ｄｔｅｘであった。
【００４４】
次いで、撚り止め条件を１３０℃×１分間に変更した以外は実施例１と同様にして加工を行い、比較用カットパイルカーペットを得た。
【００４５】
実施例１と比較例１〜２で得られた繊維とカットパイルカーペットの評価結果を、表１に示す。
【００４６】
【表１】
2006336125.tif 000002
【００４７】
表１から明らかなように、実施例１のカーペットは、鞘成分としてナイロン６を使用した複合繊維を用いているので、ポリ乳酸使いの繊維を用いた比較例１のカーペットより圧縮率、圧縮弾性率、耐摩耗性、耐久性の全てにおいて優れており、ナイロン６使いの比較例２のカーペットとほぼ同等の優れた性能を有している。また、実施例１のカーペットを形成する複合繊維は、生分解性を有するポリ乳酸が芯成分を構成しているので、比較例２のカーペットより環境負荷が少ないものである。